(57)【要約】【課題】従来の黄、紅、藍、墨プロセス４色印刷で表現していたＲＧＢの色再現領域よりもより広い色領域を再現することを可能とする印刷方法。【解決手段】黄インキ、紅インキ、及び藍インキのうちいずれか２つ又は３つ、ならびに墨インキを使用するオフセット印刷において、黄インキとして、濃度値１．１０〜１．２０の墨インキ上に濃度０．８５〜０．９５の範囲で刷り重ねた場合のＬ*値が３１を越えない透明性を有する黄インキであることを特徴とするオフセット用印刷インキ。ジスアゾイエロー系金属化合物を５〜１５％含有するオフセット印刷用黄インキ。アゾ系金属化合物もしくはローダミン系染料の金属レーキ化合物を１０〜３０％含有するオフセット印刷用紅インキ。フタロシアニン系染料のバリウム金属レーキ化合物を５〜３５％含有するオフセット用藍インキ。【選択図】図３
2010059285.tif 000002
【特許請求の範囲】
【請求項１】
（ａ）黄インキ並びに（ｂ）紅インキ、及び（ｃ）藍インキのうち１つ又は２つ、ならびに墨インキを使用するオフセット印刷において、黄、紅が下記顔料であるオフセット印刷用インキ。
（ａ）４００ｎｍ〜７００ｎｍの波長領域において、最大反射率を１００％としたときに、４００ｎｍ〜４８０ｎｍの波長領域が１〜２０％、５３０ｎｍ〜７００ｎｍの波長領域での反射率が９０〜１００％の反射スペクトルを有することを特徴とする黄色相化合物を５〜１５％含有するオフセット印刷用黄インキ。
（ｂ）４００ｎｍ〜７００ｎｍの波長領域において、最大反射率を１００％としたときに、４００ｎｍ〜５００ｎｍの波長領域での最大反射率が５０％〜１００％、５００ｎｍ〜５６０ｎｍの波長領域での反射率が１〜２０％、６３０ｎｍ〜７００ｎｍの反射率が９０％〜１００％の反射スペクトルを有することを特徴とする紅色相化合物を１５〜２０％含有するオフセット印刷用紅インキ。
（ｃ）４００ｎｍ〜７００ｎｍの波長領域において、最大反射率を１００％としたときに、４００ｎｍ〜５３０ｎｍの波長領域での最大反射率が５０％〜１００％、６００ｎｍ〜７００ｎｍの波長領域での反射率が１〜３０％の反射スペクトルを有することを特徴とする紅色相化合物を５〜３５％含有するオフセット印刷用藍インキ。
【請求項２】
請求項１記載の（ａ）黄インキ、（ｂ）紅インキ、（ｃ）藍インキの３色が下記顔料成分の組み合わせからなる浸透乾燥型オフセット印刷用インキ。
（ａ）ジスアゾイエロー系金属化合物として、Ｃ．Ｉ．ピグメントイエロー１２、又はＣ．Ｉ．ピグメントイエロー１３を５〜１５％含有する浸透乾燥型オフセット印刷用黄インキ。
（ｂ）アゾ系金属化合物としてブリリアント  カーミン６Ｂ、又はレーキレッドC、又はレーキレッドD、もしくはローダミン系染料の金属レーキ化合物としてＣ．Ｉ．ピグメント８１、又はＣ．Ｉ．ピグメント１６９、又はＣ．Ｉ．ピグメントバイオレット１を１５〜２０％含有する浸透乾燥型オフセット印刷用紅インキ。
（ｃ）フタロシアニン系染料の金属レーキ化合物であるＣ．Ｉ．ピグメントブルー１７：１、又はＣ．Ｉ．アシッドブルーを５〜３５％含有する浸透乾燥型オフセット印刷用藍インキ。
【請求項３】
請求項１または２記載の（ａ）黄インキ、（ｂ）紅インキ、及び（ｃ）藍インキのうちいずれか２つ又は３つ、ならびに墨インキを使用する浸透乾燥型オフセット印刷において、ISO規格の新聞ジャパンカラー標準用紙に印刷した黄、紅、藍の各濃度値を、黄が０．８５〜０．９５、紅が０．８８〜１．００、藍が０．８４〜１．００の範囲内で各色インキを単独又は重ね合わせにより印刷した時、Ｌ*ａ*ｂ*表色系による色度（ＪＩＳ Ｚ ８７２９）が、
黄インキで、Ｌ*：７５〜８５、ａ*：−１０〜０、ｂ*：６０〜７０
紅インキで、Ｌ*：５２〜６２、ａ*：４６〜６０、ｂ*：−１５〜−５
藍インキで、Ｌ*：５０〜６２、ａ*：−３５〜−２５、ｂ*：−３５〜−２５
の範囲内にあり、上記インキの２色の刷り重ねの色度）が、
紅インキ×黄インキの刷り重ねで、Ｌ*：５０〜６０、ａ*：３７〜５０、ｂ*：２７〜３７
藍インキ×黄インキの刷り重ねで、Ｌ*：５２〜５８、ａ*：−４５〜−３６、ｂ*：２２〜３０
藍インキ×紅インキの刷り重ねで、Ｌ*：３５〜４５、ａ*：１５〜２５、ｂ*：−４０〜−３０
の範囲内になることを特徴とする高彩度の色再現に優れた浸透乾燥型オフセットインキ印刷方法であって、請求項１また２記載の黄、紅、藍のうち２色と墨インキとの組み合わせ、更には、請求項１または２記載の３色と墨インキとの組み合わせで印刷することにより、Ｌ*ａ*ｂ*表色系の色空間を広げることが可能なオフセット印刷用インキ印刷方法。
【請求項４】
請求項１または２記載のオフセット印刷用インキを印刷してなる印刷物。
【発明の詳細な説明】
【技術分野】
【０００１】
本発明は、黄、紅、藍、墨のプロセス４色からなるオフセットインキ印刷方法であって、４色で高彩度の色再現性に優れたインキシステムを用いた印刷方法に関する。
【背景技術】
【０００２】
９０年代より始まったＩＴ革命は、印刷現場を取り巻く環境を著しくデジタル化の方向へと導いてきており、このデジタル化によって、従来の印刷方式のワークフロー（撮影・ポジ・スキャン・データ・デザイン・ＥＰＳ・面付け・フィルム・刷版・印刷）が多段階式過程であったのに対し、デジタルカメラによる撮影・ＤＴＰ・ＣＴＰ・印刷とその過程を飛躍的に短縮することに成功した。それによって、入稿データの「ＲＧＢ」化が標準化しつつあり、取り扱われるデータがより色再現領域の広いものへとシフトしつつあるのが現状である。
【０００３】
しかし、現在主流となっている黄、紅、藍、墨のプロセス４色（ＣＭＹＫ）からなる平版オフセット印刷では、減色混合による色相となるため、必然的に色再現領域がＲＧＢのそれよりも狭いものとなり、デジタルデータと印刷物との間の色再現性の差異が問題となっていった。
【０００４】
特に浸透乾燥型インキを用いる更紙用印刷（新聞印刷）においては、用紙の白色度、平滑性の問題があり、コート紙用印刷よりも、更に色再現領域が狭くなり、デジタルデータからの見本印刷物との色再現性の差異が非常に問題となってしまう。
【０００５】
また、浸透乾燥型インキを用いる新聞印刷においては、近年、モアカラー化の要望が強まり、新聞紙面のカラーページが増加する傾向にあるため、これに対応すべく印刷品質の向上や、カラー広告の高品質化による紙面の差別化が強く望まれている。
【０００６】
これを解決する手段として、特許文献１では高彩度の印刷システムとして５〜７色のインキセットを使用する印刷方法が確立され、それぞれの特定した色相を持つインキセットを用いる印刷方法として、プロセス４色に橙、緑を加えた６色（ヘキサクロム印刷）やプロセス４色に橙、緑、紫を加えた７色（ハイファイ印刷）等が確立されている。また、ヘキサクロムインキに代表されるように、色再現領域を広げる手段として一部の色に蛍光顔料を含有させる等の手法もとられるが、印刷適性の劣化（転移不良、光沢低下等）や耐光性不足による印刷物の褪色等のデメリットもある。更に、使用するインキの色数が６色、７色となり、印刷機の胴数が６胴以上の高価な多色印刷機を必要とする事に加え、それと同数の多色分解した版数が必須条件となり、新たに始めるには巨額な設備投資と、色調管理の複雑化などで本システムを用いるには限られた範囲に止まっている。
【０００７】
新聞印刷においては、特にプロセス４色用の印刷機がほとんどであり、５色機以上の多色機が汎用品として市場に導入されていないこともあり、多色印刷機を用いた５胴以上の多色印刷方法による紙面の高彩度化は更に困難であり、そのため高演色用インキの存在や、印刷用紙を含めた高彩度を得るために印刷方法の確立が重要になってくる。
【０００８】
従来、新聞印刷において、インキ盛り量を通常より多くし、紙面濃度を上げることによって高彩度化を図ることが試みられてきた、しかし、インキ盛り量を多くすることによって、紙面の彩度は向上するものの、セット性が遅延し、オフセット汚れ、ガイド汚れの誘発を招く。また、顔料濃度を高濃度化し、インキの盛り量を変化させずに紙面濃度を上げることも試みられてきたが、乳化適性等の印刷適性の劣化を招き、現在もこれらの方法による浸透乾燥型オフセットインキ印刷方法は一般的に普及していない。
【０００９】
また、近年、色再現領域を拡大する方法として、ローダミン系染料の金属レーキ化合物を紅顔料として使用することで、紅や青（藍×紅の重ね）や赤（紅×黄の重ね）の色再現領域が広がるという報告がある。本発明は、藍顔料を従来の銅フタロシアニン顔料からバリウムレーキのフタロシアニン顔料を使用することで、藍や青の色再現領域を拡大し、これまでの手法では達成しえなかった緑（藍×黄の重ね）領域の拡大をも成し遂げる。同時に、紅インキとしてローダミン系染料の金属レーキ化合物を併用することで、更なる色再現域の拡大を可能とする。
【特許文献１】特開２００１−２６０５１６号公報
【特許文献２】特開２００７−２３１２２１号公報
【特許文献３】特開２００７−２３１２２２号公報
【特許文献４】特開２００７−２３１２３９号公報
【特許文献５】特開２００７−２３１３１５号公報
【特許文献６】特開２００７−２３１３１６号公報
【発明の開示】
【発明が解決しようとする課題】
【００１０】
本発明は、このような従来の技術における問題点を解決する為になされたものであり、その課題とするところは、従来多く普及している４色印刷機を用いて、ＲＧＢの色再現領域を限りなく表現することができる、黄、紅、藍、墨のプロセス４色からなる浸透乾燥型オフセットインキとその印刷方法を提供するものである。
【００１１】
すなわち、本発明は、（ａ）黄インキ並びに（ｂ）紅インキ、及び（ｃ）藍インキのうち１つ又は２つ、ならびに墨インキを使用するオフセット印刷において、黄、紅が下記顔料であるオフセット印刷用インキに関するものである。
【００１２】
（ａ）黄インキは、４００ｎｍ〜７００ｎｍの波長領域において、最大反射率を１００％としたときに、４００ｎｍ〜４８０ｎｍの波長領域が１〜２０％、５３０ｎｍ〜７００ｎｍの波長領域での反射率が９０〜１００％の反射スペクトルを有することを特徴とする黄色相化合物を５〜１５％含有するオフセット印刷用黄インキである。
【００１３】
（ｂ）紅インキは、４００ｎｍ〜７００ｎｍの波長領域において、最大反射率を１００％としたときに、４００ｎｍ〜５００ｎｍの波長領域での最大反射率が５０％〜１００％、５００ｎｍ〜５６０ｎｍの波長領域での反射率が１〜２０％、６３０ｎｍ〜７００ｎｍの反射率が９０％〜１００％の反射スペクトルを有することを特徴とする紅色相化合物を１５〜２０％含有するオフセット印刷用紅インキである。
【００１４】
（ｃ）藍インキは、４００ｎｍ〜７００ｎｍの波長領域において、最大反射率を１００％としたときに、４００ｎｍ〜５３０ｎｍの波長領域での最大反射率が５０％〜１００％、６００ｎｍ〜７００ｎｍの波長領域での反射率が１〜３０％の反射スペクトルを有することを特徴とする紅色相化合物を５〜３５％含有するオフセット印刷用藍インキである。
【００１５】
また、本発明は、上記の（ａ）黄インキ、（ｂ）紅インキ、（ｃ）藍インキの３色が下記顔料成分の組み合わせからなる浸透乾燥型オフセット印刷用インキに関するものである。
【００１６】
（ａ）黄インキが、ジスアゾイエロー系金属化合物として、Ｃ．Ｉ．ピグメントイエロー１２、又はＣ．Ｉ．ピグメントイエロー１３を５〜１５％含有する浸透乾燥型オフセット印刷用黄インキである。
【００１７】
（ｂ）紅インキが、アゾ系金属化合物としてブリリアント  カーミン６Ｂ、又はレーキレッドC、又はレーキレッドD、もしくはローダミン系染料の金属レーキ化合物としてＣ．Ｉ．ピグメント８１、又はＣ．Ｉ．ピグメント１６９、又はＣ．Ｉ．ピグメントバイオレット１を１５〜２０％含有する浸透乾燥型オフセット印刷用紅インキである。
【００１８】
（ｃ）藍インキが、フタロシアニン系染料の金属レーキ化合物であるＣ．Ｉ．ピグメントブルー１７：１、又はＣ．Ｉ．アシッドブルーを５〜３５％含有する浸透乾燥型オフセット印刷用藍インキである。
【００１９】
すなわち、本発明は、上記の（ａ）黄インキ、（ｂ）紅インキ、及び（ｃ）藍インキのうちいずれか２つ又は３つ、ならびに墨インキを使用する浸透乾燥型オフセット印刷において、ISO規格の新聞ジャパンカラー標準用紙に印刷した黄、紅、藍の各濃度値を、黄が０．８５〜０．９５、紅が０．８８〜１．００、藍が０．８４〜１．００の範囲内で各色インキを単独又は重ね合わせにより印刷した時、Ｌ*ａ*ｂ*表色系による色度（ＪＩＳ Ｚ ８７２９）が、
黄インキで、Ｌ*：７５〜８５、ａ*：−１０〜０、ｂ*：６０〜７０
紅インキで、Ｌ*：５２〜６２、ａ*：４６〜６０、ｂ*：−１５〜−５
藍インキで、Ｌ*：５０〜６２、ａ*：−３５〜−２５、ｂ*：−３５〜−２５
の範囲内にあり、上記インキの２色の刷り重ねの色度）が、
紅インキ×黄インキの刷り重ねで、Ｌ*：５０〜６０、ａ*：３７〜５０、ｂ*：２７〜３７
藍インキ×黄インキの刷り重ねで、Ｌ*：５２〜５８、ａ*：−４５〜−３６、ｂ*：２２〜３０
藍インキ×紅インキの刷り重ねで、Ｌ*：３５〜４５、ａ*：１５〜２５、ｂ*：−４０〜−３０
の範囲内になることを特徴とする高彩度の色再現に優れた浸透乾燥型オフセットインキ印刷方法であって、上記の黄、紅、藍のうち２色と墨インキとの組み合わせ、更には、上記の３色と墨インキとの組み合わせで印刷することにより、Ｌ*ａ*ｂ*表色系の色空間を広げることが可能なオフセット印刷用インキ印刷方法に関するものである。
【００２０】
また、本発明は、上記のオフセット印刷用インキを印刷してなる印刷物に関するものである。
【発明の効果】
【００２１】
本発明が提供するオフセットインキ印刷方法を用いることにより、従来の黄、紅、藍、墨プロセス４色印刷で表現していたＲＧＢの色再現領域よりもより広い色領域を再現することが可能になる。また、本発明では、印刷物の色再現領域を向上させる手段として蛍光顔料を使用していないため、印刷適性、印刷物の経時での褪色等を劣化させることなく、高彩度の印刷物を得ることができる。
【発明を実施するための最良の形態】
【００２２】
次に、好ましい実施の形態を挙げて本発明を更に具体的に説明する。
【００２３】
一般的に、色再現領域を広げるためには、各色の理想的な分光反射率曲線に近づける必要がある。すなわち、人が色を認識する波長領域は４００nm〜７００nmの光（この波長を可視光線という）において、黄インキでは、５００nm〜７００nmの波長領域での反射率が１００％、４００nm〜５００nmの波長領域での反射率が０％であり、紅インキでは、４００nm〜５００nm、６００nm〜７００nmの波長領域での反射率が１００％、５００nm〜６００nmの波長領域での反射率が０％であり、藍インキでは、４００nm〜６００nmの波長領域での反射率が１００％、６００nm〜７００nmの波長領域での反射率が０％であることが理想であると言われている（理想のプロセスインキの分光反射率曲線を図１に示す）。
【００２４】
しかし、現状使用されているプロセス４色からなる、黄、紅、藍、墨のオフセット印刷用インキの反射スペクトルは理想の反射スペクトルとはかけ離れている。完全反射しなければならない部分での不必要吸収があるためにインキの濁り成分が存在し、色再現性を狭めている。
【００２５】
本発明のプロセス４色からなる、黄、紅、藍、墨のオフセット印刷用インキの（ａ）黄インキ、（ｂ）紅、（ｃ）藍の３色が以下の分光反射率曲線を有することで、理想のプロセスインキの分光反射曲線に近づけている。特に、オフセット印刷用黄インキが顕著である。
【００２６】
（ａ）４００ｎｍ〜７００ｎｍの波長領域において、最大反射率を１００％としたときに、４００ｎｍ〜４８０ｎｍの波長領域が１〜２０％、５３０ｎｍ〜７００ｎｍの波長領域での反射率が９０〜１００％の反射スペクトルを有することを特徴とする黄色相化合物を５〜１５％含有するオフセット印刷用黄インキである。
【００２７】
（ｂ）４００ｎｍ〜７００ｎｍの波長領域において、最大反射率を１００％としたときに、４００ｎｍ〜５００ｎｍの波長領域での最大反射率が５０％〜１００％、５００ｎｍ〜５６０ｎｍの波長領域での反射率が１〜２０％、６３０ｎｍ〜７００ｎｍの反射率が９０％〜１００％の反射スペクトルを有することを特徴とする紅色相化合物を１５〜２０％含有するオフセット印刷用紅インキである。
【００２８】
（ｃ）４００ｎｍ〜７００ｎｍの波長領域において、最大反射率を１００％としたときに、４００ｎｍ〜５３０ｎｍの波長領域の反射率が５０〜１００％、６００ｎｍ〜７００ｎｍの反射率が１〜３０％の反射スペクトルを有することを特徴とする藍色相化合物を５〜１５％含有するオフセット印刷用藍インキである。
【００２９】
本発明に用いられる黄顔料としては、ジスアゾイエロー系金属化合物、例えば、Ｃ．Ｉ．ピグメントイエロー１２、Ｃ．Ｉ．ピグメントイエロー１３等であって、ＩＳＯ規格の新聞ジャパンカラー標準用紙に印刷した時の墨インキの濃度値が１．１０〜１．２０の範囲内で印刷した墨インキ上に、濃度０．８５〜０．９１の範囲で刷り重ねした場合のＬ*値が３１を超えない透明性を有していれば、二次色、三次色の重ね刷りをした際の下刷りインキへの影響が少なく、良好な色再現領域を得ることができる。添加量としては、５〜１５重量％が好ましい。更には補色としてＣ．Ｉ．ピグメントイエロー８３を上記黄顔料の０．５〜１０％、好ましくは２〜５％加えて使用することも可能である。
【００３０】
本発明に用いられる紅顔料として、アゾ系金属化合物のブリリアント  カーミン６Ｂ、レーキレッドC、レーキレッドD、レッド２B、リソールレッド、ボルドー１０D、ブリリアント  スカーレットG、ブリリアント  カーミン３Bなどのバリウム、カルシウム、マンガン、ストロンチウムレーキ金属化合物、例えばC.I.ピグメントレッド５７：１、C.I.ピグメントレッド５３：１、C.I.ピグメントレッド５０：１、C.I.ピグメントレッド４８：１、C.I.ピグメントレッド４９：１、C.I.ピグメントレッド６３：１、C.I.ピグメントレッド６４：１、C.I.ピグメントレッド６０：１が挙げられ、もしくはローダミン系染料のローダミンＢ、ローダミン３Ｇ、ローダミン６Ｇなどのモリブデン、タングステン金属レーキ化合物、例えばC.I.ピグメントレッド８１、C.I.ピグメントレッド１６９、C.I.ピグメントバイオレット１が挙げられるがこれらに限定されるものではない。これら紅顔料は単独で使用してもよく、また２種類以上の組み合わせて使用することも可能である。これらの紅顔料は、全インキに対し１０〜３０％、より好ましくは１０〜２０％含有させるのがよい。
【００３１】
本発明に用いられる藍顔料としては、フタロシアニン系染料のバリウム金属レーキ化合物であるC.I.ピグメントブルー１７：３、又は、C.I.アシッドブルー７が挙げられるが、これらに限定されるものではない。また、これらの藍顔料は２種類以上を組み合わせて使用することも可能であり、全インキに対し５〜３５％より好ましくは１０〜２５％含有させるのが良い。
【００３２】
本発明に用いられる墨顔料としては、カーボンブラック、例えばC.I.ピグメントブラック７等が挙げられる。
【００３３】
本発明は、顔料と、合成樹脂、植物油、石油系溶剤とを必要に応じてステアリン酸アルミニウム、アルミキレート等のゲル化剤と共に加熱溶解したビヒクル成分と、耐摩擦剤等の補助剤とからなる黄、紅、藍、墨の４色からなるオフセットインキである。
【００３４】
さらに、本発明は、ＩＳＯ規格の新聞用ジャパンカラー標準用紙、例えば日本製紙（株）製新聞用紙（ＪＣＮペーパー準拠、秤量４３ｇ/ｍ２、Ｌ*：８２、ａ*：−０．４、ｂ*：４．６）に印刷し、黄、紅、藍の各色をGretａg  Mａｃｂeth  Speｃtro  Eye（45/0、D50、２度視野：Stａtus  T）濃度計にて測定した際の濃度値が、黄が０．８５〜０．９５、紅が０．８８〜１．００、藍が０．８４〜１．００の範囲内であるときに単色及び各単色の刷り重ねのＬ*ａ*ｂ*表色系による色度（ＪＩＳ Ｚ ８７２９）が、
黄インキで、Ｌ*：７５〜８５、ａ*：−１０〜０、ｂ*：６０〜７０
紅インキで、Ｌ*：５２〜６２、ａ*：４６〜６０、ｂ*：−１５〜−５
藍インキで、Ｌ*：５０〜６２、ａ*：−３５〜−２５、ｂ*：−３５〜−２５
の範囲内にあり、上記インキ２色の重ね刷りの色度が、
紅インキ×黄インキの刷り重ねで、Ｌ*：５０〜６０、ａ*：３７〜５０、ｂ*：２７〜３７
藍インキ×黄インキの刷り重ねで、Ｌ*：５２〜５８、ａ*：−３６〜−４５、ｂ*：２２〜３０
藍インキ×紅インキの刷り重ねで、Ｌ*：３５〜４５、ａ*：１５〜２５、ｂ*：−４０〜−３０
の範囲内になることを特徴とするのが望ましい。
【００３５】
色再現領域の表現方法としては、ＸＹＺ表色系（ＣＩＥ１９３１表色系）、Ｘ10Ｙ10Z10表色系（ＣＩＥ１９６４表色系）、Ｌ*ａ*ｂ*表色系（ＣＩＥ１９７６）、ハンターＬａｂ表色系、マンセル表色系、Ｌ*ｕ*ｖ*表色系（ＣＩＥ１９７６）等挙げられるが、Ｌ*ａ*ｂ*表色系が一般的である。
【００３６】
Ｌ*ａ*ｂ*表色系では、色相に関係なく比較できる明るさの度合いとして「明度」をＬ*で表現し、Ｌ*が大きくなるほど色が明るく、小さくなるほど暗くなることを示している。また、各色によって異なる「色相」をａ*、ｂ*の値で示し、ａ*は赤（＋）から緑（−）方向、そしてｂ*は黄（＋）から青（−）方向を示し、各方向とも絶対値が大きくなるに従って色鮮やかになり、０に近づくに従ってくすんだ色になることを示している。これによって一つの色を、Ｌ*、ａ*、ｂ*を用いて数値化することが可能となる。また「明度」「色相」とは別に、鮮やかさの度合いを数値化する方法として「彩度（Ｃ）」があり、以下の計算式にて求めることができる。
【００３７】
【数１】
2010059285.tif 000003
【００３８】
Ｃに関しても同様に、絶対値が大きくなるに従って色鮮やかになり、値が小さくなるにつれてくすんだ色になることを示している。
【００３９】
一つの印刷物（印刷物以外のカラースペースも含む）で表現できるすべての色再現領域を演色領域（ガモット）と呼ぶが、ガモットを表す最も簡便な方法として、ａ*を横軸、ｂ*を縦軸とした２次元空間に、単色ベタ部（黄、紅、藍）、及び、単色ベタ刷り重ね部（黄×紅、紅×藍、藍×黄）計６色のａ*対ｂ*の値を、プロットした六角形の面積で表現することが可能である。ガモットの面積が広い程、色再現領域が広いことを示している。
【００４０】
本発明では、ａ*、ｂ*の２次元だけではなく、明度「Ｌ*」も考慮した演色領域として、Ｌ*ａ*ｂ*表色系における色空間（カラースペース）を、横軸ａ*を−８０〜＋８０、横軸ｂ*を−８０〜＋８０の範囲で１０ステップずつの区切りで表現し、高さＬ*を０〜１００の１０ステップずつの区切りでスライスして表現した最大６８７５色数を示す色再現領域を模式的に表現し、その再現色数が多い程インキ再現できる演色領域が広いことを数値で表現した。
【００４１】
ジャパンカラーとは、ＩＳＯ／ＴＣ１３０の国内委員会が策定した印刷に関する標準色のことで、新聞ジャパンカラー（Jａpａn  Color  for  Newspａpers）では、ＩＳＯ１２６４２  ＳＣＩＤチャート（９２８色）、ＩＳＯ１２６４７によるパターン（８０色）に加え、新聞印刷における重要な印刷色（肌色、グレー、鮮やか色）の再現が調べられるように設計した「ＪＣＮ２００２チャート」を用い即食値（Ｌ*ａ*ｂ*値）をデータで示している。印刷条件は、新聞印刷に関する国際規格ＩＳＯ２８６４−２、ＩＳＯ１２６４７−３の標準条件をもとに、日本国内で普通に使われている新聞インキ、印刷用紙（ＪＣＮでは標準用紙の色特性が決められている）を使用することで定義されている。一般的なＪＣＮ準拠のインキを、ＪＣＮ標準用紙に印刷した場合の黄、紅、藍、単色ベタ部のＬ*ａ*ｂ*値、及びそれより計算したＣ値は、黄インキで、Ｌ*：７７、ａ*：−４、ｂ*：５８、Ｃ：５８、紅インキで、Ｌ*：５３、ａ*：４４、ｂ*：０、Ｃ：４４、藍インキで、Ｌ*：５８、ａ*：−２３、ｂ*−２６、Ｃ：３５程度になるといわれている。この時のベタ濃度は、黄インキで０．８６、紅インキで０．８９、藍インキで０．８５となる。
【００４２】
本発明に用いられる合成樹脂としては、ロジン変性フェノール樹脂、石油樹脂、アルキッド樹脂、ロジン変性アルキッド樹脂、石油樹脂変性アルキッド樹脂、ロジンエステル等が考えられる。好ましくは、ロジン変性フェノール樹脂を使用する。ロジン変性フェノール樹脂は、特に限定されないが、重量平均分子量１万〜３０万のものを使用するのが好ましい。分子量１万以下ではインキの粘弾性が低下し、４０万以上ではインキとしての流動性が不十分となる。
【００４３】
本発明に用いられる植物油としては、たとえばパーム核油、ヤシ油、綿実油、落花生油、パーム油、コーン油、オリーブ油、亜麻仁油、コーン油、大豆油、サフラワー油、桐油等の植物油由来のものが例示できるとともに、それらの熱重合油および酸素吹き込み重合油なども使用できる。また、本発明ではこれら植物油を単独で用いても良いし、２種以上組み合わせて用いることもできる。
【００４４】
また、本発明に用いられる石油系溶剤は、芳香族炭化水素の含有率が１％以下でアニリン点が７５〜９５℃好ましくは８０〜９５℃及び、沸点が２６０℃〜３５０℃好ましくは２８０〜３５０℃の範囲にある石油系溶剤である。アニリン点が７５％未満の場合には、樹脂を溶解させる能力が高すぎる為、インキのセット性が遅くなり好ましくなく、また９５℃を超える場合には樹脂の溶解性が乏しい為、光沢、着肉等が悪くなり好ましくない。沸点が２６０℃未満の場合には、印刷機上でのインキ溶剤の蒸発が多くなり、インキの流動性の劣化により、インキがローラー、ブランケット、版等への転移性が悪くなり好ましくない。また、３５０℃を超える場合には、紙に浸透した溶剤の蒸発が遅くなるため裏抜け性の劣化を招く。
【００４５】
更に、本発明のオフセット印刷用インキには、必要に応じてゲル化剤、顔料分散剤、体質顔料、金属ドライヤー、乾燥抑制剤、酸化防止剤、耐摩擦向上剤、裏移り防止剤、非イオン系界面活性剤、多価アルコールなどの添加剤を適宜使用することができる。
【実施例】
【００４６】
次に具体例により本発明を更に詳細に説明するが、本発明の範囲はこれら記載実施例に限定されるものではない。なお、以下の記述の部は重量部、％は重量％を表す。
（オフセット用ロジン変性フェノール樹脂ゲルワニスＡの製造）
コンデンサー、温度計、及び攪拌機を装着した四つ口フラスコにロジン変性フェノール樹脂（荒川化学工業（株）製：重量平均分子量１５万、酸価２０、軟化点１６０℃）３９．０部、大豆油３０部、ＡＦソルベント５号（新日本石油（株）製）３０部を仕込み、１８０℃に昇温して、同温で３０分間攪拌した後、放冷し、ゲル化剤としてエチルアセトアセテートアルミニウムジイソプロポキシド１．０部（川研ファインケミカル（株）製ＡＬＣＨ）を仕込み、１８０℃で３０分間攪拌してオフセット用ロジン変性フェノール樹脂ゲルワニスＡ（以下ゲルワニスＡと称す）を得た。
【００４７】
［インキ実施例］（黄インキ）
表１のような配合にてＣ．Ｉ．ピグメントイエロー１２（東洋インキ製造（株）製ＬＩＯＮＯＬ  ＹＥＬＬＯＷ  １２４５Ｐ）をニーダー中で温度７５℃の条件下、ゲルワニスＡを徐々に添加して混練して一次脱水を行った。次にニーダー温度１００℃〜１２０℃、減圧度７６ｍｍＨｇの条件下で１時間バキュームし、ベースインキ中の水分を０．５％以下になるように二次脱水を行った。脱水後、残りのゲルワニスＡ、ＡＦソルベント５号、大豆油を添加して混練して希釈し、ニーダーより未分散ベースインキを取り出した。取り出したベースインキをロール温度６０℃の３本ロールを用いて、分散粒子系測定機（グラインドメーター）で７．５ミクロン以下になるまで練肉し、黄のベースインキ１を得た。次いで、ベースインキ１に対して、表２の配合でゲルワニスＡ、大豆油、コンパウンド、ＡＦソルベント５号を添加し黄インキ１を得た。
【００４８】
［インキ実施例］（紅インキ）
黄インキと同様に、表１の配合にてＣ．Ｉ．ピグメントレッド８１（不二化成（株）製ファナルローズＲＮＮ−Ｐ）を用い、紅のベースインキ２を得た。次いで、ベースインキ２に対して、表２の配合でゲルワニスＡ、大豆油、コンパウンド、ＡＦソルベント５号を添加し紅インキ２を得た。
【００４９】
［インキ実施例］（藍インキ）
表２の配合にて、Ｃ．Ｉ．ピグメントブルー１７：１（大日精化（株）製ＳＥＩＫＡＬＩＧＨＴ  ＢＬＵＥ  Ａ６１２）をゲルワニスＡと混合し、分散粒子系測定機（グラインドメーター）で７．５ミクロン以下になるまで練肉後、更に大豆油、コンパウンド、ＡＦソルベント５号を添加し藍インキ３を得た。
【００５０】
比較例として用いるインキは一般的な新聞印刷用インキを使用した。
【００５１】
黄インキの透明性評価については、下記の試験法で評価した。
【００５２】
濃度値１．１０〜１．２０の範囲内で印刷した墨インキ上に、濃度０．８０〜１．１０の範囲で黄インキを刷り重ねし、Ｌ*値を測定した。結果を図２に示す。実施例の黄インキは、濃度値を１．１０まで上げてもＬ*値が３１を越えず、下刷りの墨インキに影響を与え難く、透明性に優れているといえる（Ｌ*値は値が小さいほど黒く、大きくなるほど白くなることを示している）。一方、比較例はＬ*値が高く、上刷りの黄インキが不透明であるために下刷りの墨インキの黒さを阻害してしまっていることが分かる。
【００５３】
（印刷評価試験）
上記実施例及び比較例のインキについて、下記印刷条件の下、黄、紅、藍の各ベタ濃度値を、黄：０．８５〜０．９５、紅：０．８８〜１．００、藍：０．８４〜１．００の範囲内で印刷し、印刷物の評価を実施した。尚、墨インキは、一般的なオフセット用新聞印刷インキを使用し、濃度値１．１２〜１．２０の範囲内で印刷した。
【００５４】
（印刷条件）
印刷機  ：ＬＩＴＨＯＰＩＡ  ＢＴ２−８００  ＮＥＯ（三菱重工（株））
：刷り順：墨→藍→紅→黄
用紙    ：新聞用更紙:超軽量紙（秤量４３ｇ／m2）（日本製紙（株）製）                      （測色値：Ｌ*：８２、ａ*:−０．４、ｂ*：４．６）
湿し水  ：ＮＥＷＳＫＩＮＧ  ＡＬＫＹ（東洋インキ製造（株））０．５％水道水溶液
印刷速度：１０万部／時
【００５５】
（印刷物測定条件）
濃度    ：Gretａg Mａｃｂeth  Speｃtro Eye(45/0、D50、2度視野：Stａtus T)にて印            刷物の単色（黄、紅、藍、墨）ベタ部の濃度値を測定。
測色    ：Gretａg Mａｃｂeth  Speｃtro Eye(45/0、D50、2度視野：Stａtus T)にて印            刷物の単色ベタ部（黄、紅、藍）、及び、単色ベタ刷り重ね部（黄×紅、紅            ×藍、藍×黄）のＬ*、ａ*、ｂ*値を測定。
【００５６】
Ｃ値はａ*及びｂ*から下記の計算式にて求めた。
【００５７】
【数２】
2010059285.tif 000004
【００５８】
結果を図３に示す。比較例と比べて実施例のＣ値が大きく、印刷物の彩度が高い。また、ａ*を横軸、ｂ*縦軸とした2次元空間に、各ａ*、ｂ*値をプロットし、２次元のガモットで比較した結果、実施例の色再現領域が広いことがわかる。
【００５９】
また、得られた分光反射率曲線を図４に示す。比較例の従来インキに比べ、実施例のインキの方が理想の分光反射率曲線に近くなっており、完全反射しなければならない部分の不必要吸収が少なくなっている。そのため、インキの濁り成分が減少し、色再現領域が広がっていることがわかる。
【００６０】
【表１】
2010059285.tif 000005
【００６１】
【表２】
2010059285.tif 000006
【００６２】
【表３】
2010059285.tif 000007
【図面の簡単な説明】
【００６３】
【図１】「黄・紅・藍各色の理想の分光反射スペクトルに関する図である。」
【図２】「黄インキの透明性の評価に関する図である。」
【図３】「本発明による印刷物の測定結果に関する図である。」
【図４】「本発明による印刷物の黄・紅・藍各色の分光反射曲線の測定結果に関する図               である。」
【図１】
2010059285.tif 000008
【図２】
2010059285.tif 000009
【図３】
2010059285.tif 000010
【図４】
2010059285.tif 000011